(57)【要約】本発明は、１０〜４０重量パーセントのメタ−アラミド繊維と、３０〜５０重量パーセントのウール繊維と、少なくとも２０重量パーセントの難燃性ビスコース繊維とを含んでなる溶融金属に耐性のある保護布帛に関する。かかる布帛の総重量は、一般的に、１平方メートル当たり２００〜４５０グラムの範囲内、好ましくは、１平方メートル当たり２００〜２６０グラムの範囲内である。【特許請求の範囲】
【請求項１】
１０〜４０重量パーセントのメタ−アラミド繊維と、
３０〜５０重量パーセントのウール繊維と、
少なくとも２０重量パーセントの難燃性ビスコース繊維と
を含んでなる溶融金属に耐性のある保護布帛。
【請求項２】
布帛の総重量が１平方メートル当たり２００〜４５０グラムの範囲内である請求項１に記載の布帛。
【請求項３】
布帛の総重量が１平方メートル当たり２００〜２６０グラムの範囲内である請求項２に記載の布帛。
【請求項４】
メタ−アラミド繊維が平均切断長さが５ｃｍ以上のポリ（メタ−フェニレンイソフタルアミド）ステープル繊維である請求項１に記載の布帛。
【請求項５】
ポリ（メタ−フェニレンイソフタルアミド）ステープル繊維の平均切断長さが１０〜１５ｃｍである請求項４に記載の布帛。
【請求項６】
５重量パーセントまでの帯電防止繊維を含んでなる請求項１に記載の布帛。
【請求項７】
１０〜２８重量パーセントのメタ−アラミド繊維と、
３６〜４５重量パーセントのウール繊維と、
３６〜４５重量パーセントの難燃性ビスコース繊維と
を含んでなる溶融アルミニウムおよび氷晶石に実質的に耐性のある保護布帛。
【請求項８】
２０重量パーセントのメタ−アラミド繊維と、４０重量パーセントのウール繊維と、４０重量パーセントの難燃性ビスコース繊維とを含んでなる請求項７に記載の保護布帛。
【請求項９】
１０〜４０重量パーセントのメタ−アラミド繊維と、
３０〜５０重量パーセントのウール繊維と、
３０〜４０重量パーセントの難燃性ビスコース繊維と
を含んでなる溶融鉄に実質的に耐性のある保護布帛。
【請求項１０】
実質的に等重量部のメタ−アラミド繊維と、ウール繊維と、難燃性ビスコース繊維とを含んでなる請求項９に記載の布帛。
【請求項１１】
４０〜６０重量パーセントのウールと、
６０〜４０重量パーセントの難燃性ビスコースと
を含んでなるスレット面、および
１０〜４０重量パーセントのメタ−アラミド繊維と、
３０〜５０重量パーセントのウール繊維と、
少なくとも２０重量パーセントの難燃性ビスコース繊維と
を含んでなる対向面
を含んでなる溶融金属に耐性のある保護布帛。
【請求項１２】
スレット面が、等重量部のウールと難燃性ビスコースとを含んでなる請求項１１に記載の布帛。
【請求項１３】
対向面が、等重量部のメタ−アラミドと、ウールと、難燃性ビスコース繊維とを含んでなる請求項１１に記載の布帛。
【請求項１４】
５重量パーセントまでの帯電防止繊維を含んでなる請求項１１に記載の布帛。
【発明の詳細な説明】
【背景技術】
【０００１】
溶融金属の危険に晒される作業者が使用するのに好適な保護衣服が必要とされている。これらの危険は、様々な産業で存在しており、例えば、鋳鉄製造業においては、作業者は溶融鉄に晒され、アルミニウム製造においては、作業者は氷晶石および溶融アルミニウムに晒され、多くの様々な産業においては、溶接工は溶融溶接スラグおよび溶融金属滴に晒される。衣類、エプロン、スリーブといった耐溶融金属衣服は、溶融金属と接触した際に燃えず、燃焼し続けない外側表面を有していなければならず、溶融金属が衣服に貼りついてはならない。溶融金属が衣服に接合すると、重症の火傷となる恐れがある。
【０００２】
この溶融金属スレットに対する典型的な対応として、作業者には、厚く重量のある布帛からできた保護衣類が与えられてきた。これは、作業者と負傷から保護するためのスレットとの間に十分な布帛材料を与えることに実質的に頼るものであった。通常、かかる布帛の坪量は３５０グラム／平方メートルであり、布帛が適切に性能を発揮するためには、４５０グラム／平方メートル以上にすることができる。ウールのような天然の難燃性繊維を添加すると、布帛の全体の重量がやや減じる。従来の布帛は、ウールと難燃性ビスコース繊維のブレンドからできており、２５０グラム／平方メートルの重量である。しかしながら、この布帛を使用する条件は、厳しく、布帛耐久性が問題である。作業者を保護するのに衣服の耐久性が重要であるため、布帛の引裂き抵抗性、耐摩耗性または引張り強度の改善をすると実際の価値がある。耐久性の増大も、洗濯による縮みを改善するのに必要である。
【０００３】
従って、溶融金属スレットに打ち勝ち、耐久性を改善するために強度、摩耗および引裂き特性の改善された軽量な布帛が必要とされている。洗濯による縮みの改善されたこのような布帛が特に望ましい。
【０００４】
特許文献１（ウィン（Ｗｙｎｎ）ら）には、ウールのような難燃性天然繊維、または天然繊維とビスコースのような耐炎性合成材料との好ましくは５０：５０の比のブレンドの第１のヤーンと、綿のような第２の天然繊維とビスコースのような耐炎性合成材料との好ましくは５０：５０の比の第２のヤーンとからできた元々耐炎性の織布である布帛が開示されている。好ましくは、布帛は織布で、布帛の一面が織布のみ、または主に第１のヤーンからできていて、他面は織布のみ、または主に第２のヤーンからできている。
【０００５】
特許文献２には、耐高温芳香族ポリアミド繊維からできたネオプレンコートされた布帛からできた溶接スーツが開示されている。このスーツは高温接着剤を必要とし、蒸気はある種のゴム材料でカバーされなければならない。
【０００６】
【特許文献１】国際公開第２０００／００６８６号パンフレット
【特許文献２】ＧＢ２０１１２４４号明細書
【発明の開示】
【課題を解決するための手段】
【０００７】
本発明は、１０〜４０重量パーセントのメタ−アラミド繊維と、３０〜５０重量パーセントのウール繊維と、少なくとも２０重量パーセントの難燃性ビスコース繊維とを含んでなる溶融金属に耐性のある保護布帛に関する。かかる繊維の総重量は、一般的に、１平方メートル当たり２００〜４５０グラムの範囲内、好ましくは、１平方メートル当たり２００〜２６０グラムの範囲内である。好ましいメタ−アラミド繊維は、平均切断長さが５ｃｍ以上、好ましい切断長さが１０〜１５ｃｍのポリ（メタ−フェニレンイソフタルアミド）ステープル繊維である。帯電防止性能のために、布帛はさらに５パーセントまでの帯電防止繊維を有することができる。
【０００８】
本発明はまた、１０〜２８重量パーセントのメタ−アラミド繊維と、３６〜４５重量パーセントのウール繊維と、３６〜４５重量パーセントの難燃性ビスコース繊維とを含んでなる、特に溶融アルミニウムに耐性のある保護布帛にも関する。溶融アルミニウムに好ましい布帛は、２０重量パーセントのメタ−アラミド繊維と、４０重量パーセントのウール繊維と、４０重量パーセントの難燃性ビスコース繊維とを含んでなる。
【０００９】
本発明はまた、１０〜４０重量パーセントのメタ−アラミド繊維と、３０〜５０重量パーセントのウール繊維と、３０〜４０重量パーセントの難燃性ビスコース繊維とを含んでなる、特に溶融鉄に耐性のある保護布帛にも関する。溶融鉄に好ましい布帛は、等重量部のメタ−アラミド繊維と、ウール繊維と、難燃性ビスコース繊維とを含んでなる。
【００１０】
本発明はまた、４０〜６０重量パーセントのウールと、６０〜４０重量パーセントの難燃性ビスコースとを含んでなるスレット面と、１０〜４０重量パーセントのメタ−アラミド繊維と、３０〜５０重量パーセントのウール繊維と、少なくとも２０重量パーセントの難燃性ビスコース繊維とを含んでなる対向面とを含んでなる溶融金属に耐性のある両面保護布帛にも関する。スレット面の好ましい構造は、等重量部のウールと難燃性ビスコースとを含んでなる。対向面の好ましい構造は、等重量部のメタ−アラミドと、ウールと、難燃性ビスコース繊維とを含んでなる。帯電防止性能のために、この布帛もまた、さらに５パーセントまでの帯電防止繊維を含有することができる。
【発明を実施するための最良の形態】
【００１１】
本発明は、作業者を溶融金属、特に溶融アルミニウムおよび鉄、金属滴およびその他溶融材料から保護するのに有用な布帛に関する。これらの布帛は、保護衣類、例えば、シャツ、パンツ、カバーオールやコート、または保護ギア、例えば、エプロン、スリーブ、グローブ等に組み込むことができる。本発明の布帛は、溶融金属をはじく一方で、引裂き抵抗性や耐摩耗性のようなその他の属性を有しており、改善された引張り特性および改善された洗濯による縮みに対する抵抗性、ならびに永続的な耐熱性および耐燃性を有する。溶融金属試験に不合格となる傾向のある布帛は、溶融金属に接合する傾向がある。
【００１２】
本発明の布帛は、ウール、難燃性ビスコース繊維およびメタ−アラミド繊維から構成されている。ウール繊維は当業界に周知であり、通常、羊、ラムおよびヤギからのフリースと定義され、キャメル、アルパカ、ラマおよびビクーニャのようなその他の種からの毛といった特別な繊維を含んでいてもよい。ビスコース繊維は、ビスコースでできた普及しているタイプの繊維である。ビスコースもまた当業界に周知であり、例えば、ウールパルプまたは廃棄綿を可溶性化合物へと変換し、この化合物をフィラメントへと押出すことにより製造可能な再生セルロースから構成されている。ビスコース繊維は、一般的に、リン化合物のようなものから誘導された無機添加剤を溶液に添加し、これらの添加剤とビスコース繊維をスピンニングすることにより難燃性とする。
【００１３】
本発明の布帛にはまた、メタ−アラミド繊維も含まれる。アラミドとは、少なくとも８５％のアミド（−ＣＯＮＨ−）結合が２つの芳香環に直接付加しているポリアミドのことを意味する。メタ−アラミドは、メタ構成を含有するポリアミドである。添加剤は、アラミドと共に用いることができ、実際、１０重量％までのその他のポリマー材料をアラミドとブレンドしたり、アラミドをジアミンに置換した１０パーセントのその他のジアミン、またはアラミドを二酸塩化物に置換した１０パーセントのその他の二酸塩化物を有するコポリマーを用いることができることが分かっている。本発明の実施において、最頻使用されているメタ−アラミドはポリ（メタ−フェニレンイソフタルアミド（ＭＰＤ−Ｉ）である。繊維は、数多くのプロセスを用いて、乾式または湿式スピニングによりスパンしてよいが、米国特許第３，０６３，９６６号明細書および米国特許第５，６６７，７４３号明細書には、本発明に用いることのできる繊維を製造するのに有用なプロセスが例証されている。
【００１４】
本発明の布帛は、１０〜４０重量パーセントのメタ−アラミド繊維と、３０〜５０重量パーセントのウール繊維と、少なくとも２０重量パーセントの難燃性（ＦＲ）ビスコース繊維とを組み込む。布帛耐久性の改善を与えるには、少なくとも１０パーセントのメタ−アラミド繊維が存在していなければならないものと考えられる。等量のウール／ＦＲビスコース布帛について、かかる布帛は、引張り強度、引裂き強度および耐摩耗性の群より選択される少なくとも１つの改善された物理特性を有している。４０重量パーセントを超えるメタ−アラミド繊維を有する布帛は、溶融金属接合試験に不合格となる傾向がある。すなわち、一般に、溶融金属は、アラミド繊維に接合する傾向があり、正確な量のアラミドファイバーを有することが本発明の布帛にとって重要である。布帛が所望の組成物で製造されるとき、ウールとＦＲビスコース繊維は協働して、溶融金属からアラミド繊維を保護するのを補助して、金属が布帛にほとんど、あるいは全く接合しないようにする。
【００１５】
本発明の布帛は、耐久性のある布帛を製造可能な任意の数の不織、編または織プロセスから製造することができる。ヤーンからの織布の場合、布帛はほとんどあらゆる織り方とすることができるが、２×１の綾および平織りが好ましい。最も有用な布帛の坪量は、１平方メートル当たり２００〜４５０グラムの範囲内、保護衣服に用いる布帛の好ましい坪量は、１平方メートル当たり２００〜２６０グラムの範囲内である。布帛は、任意の成分として、布帛の静電蓄積の傾向を減じる繊維またはその他添加剤を有することができる。この帯電防止特性を付与するのに好ましい繊維は、布帛中に５重量パーセントまでの量で添加可能なナイロンシースとカーボンコアを有するシースコア繊維である。帯電防止特性を供給するのに好適な材料は、米国特許第３，８０３，４５３号明細書および米国特許第４，６１２，１５０号明細書に記載されている。
【００１６】
布帛の追加の強度、耐久性、および特に洗濯による縮みについては、長いステープルメタ−アラミド繊維を用いるのが望ましい。すなわち、平均メタ−アラミドステープル切断長さは５ｃｍ以上、平均ステープル切断長さは１０〜１５ｃｍであるのが好ましい。当業界に周知の通り、従来の綿システム装置を用いて短い切断長さを処理してもよい。一方、長い切断長さは通常、そ毛システム装置を用いて処理される。ステープル長さが８ｃｍを超えるメタ−アラミド繊維を有する本発明の布帛は、等重量部のウールとＦＲビスコース繊維で製造された布帛について、大幅に改善された引張り強度、引裂き強度、耐摩耗性、および洗濯による縮みを有している。
【００１７】
本発明の一実施形態は、溶融アルミニウムおよび溶融氷晶石環境で性能を発揮できる布帛である。氷晶石は、純粋なアルミニウムを抽出するアルミニウム溶液であり、溶融アルミニウムよりも布帛に強く接合し、通常、保護の問題がより難しい。特に、溶融アルミニウムまたは氷晶石に耐性のある保護布帛は、１０〜２８重量パーセントのメタ−アラミド繊維と、３６〜４５重量パーセントのウール繊維と、３６〜４５重量パーセントの難燃性ビスコース繊維とを含んでなるようにして製造できることが分かった。アルミニウムに用いるのに好ましい布帛は、２０重量パーセントのメタ−アラミド繊維と、４０重量パーセントのウール繊維と、４０重量パーセントの難燃性ビスコース繊維とを含んでなる。アルミニウムの主たるパーセンテージはメタ−アラミド含量であり、２８重量パーセントを超える濃度だと、溶融金属が布帛へ進行的に接合し、３３重量パーセントだと、布帛は、アルミニウム／氷晶石溶融金属保護の許容試験に不合格となる。
【００１８】
本発明の他の実施形態は、溶融鉄環境で性能を発揮できる布帛である。溶融鉄は溶融アルミニウムほどには難しい問題は示さず、特に溶融鉄に耐性のある保護布帛は、１０〜４０重量パーセントのメタ−アラミド繊維と、３０〜５０重量パーセントのウール繊維と、３０〜４０重量パーセントの難燃性ビスコース繊維とを含んでなるように製造することができる。鉄に用いるのに好ましい布帛は、実質的に等重量部のメタ−アラミド繊維と、ウール繊維と、難燃性ビスコース繊維とを含んでなる。アルミニウムと鉄の両方に耐性のある布帛は、性能があまり減じない限りは、帯電防止繊維のような他の繊維を含むことができる。
【００１９】
本発明の他の実施形態は、耐久性を改善するためには適量だが、布帛の縦および横方向の両方には必ずしも存在しない量のメタ−アラミド繊維を含有する両面布帛に関する。かかる布帛は、溶融金属をはじくスレット面（衣服の外側面となる）と、作業者または作業者の衣類と接触する対向面（衣服の内側面となる）とを有する。好ましい両面布帛は、縦糸および横糸が異なる組成を有するサテン織布であるが、平、綾およびリップストップ布帛を用いることができる。特に、溶融金属に耐性のある保護布帛は、４０〜６０重量パーセントのウールと、６０〜４０重量パーセントの難燃性ビスコースとを含んでなるスレット面ヤーンまたは縦ヤーンと、１０〜４０重量パーセントのメタ−アラミド繊維と、３０〜５０重量パーセントのウール繊維と、少なくとも２０重量パーセントの難燃性ビスコース繊維とを含んでなる対向面ヤーンまたは横ヤーンとを有するように製造できる溶融金属に耐性のある保護布帛を見出した。好ましい形態において、これらの両面布帛は、スレット面に等重量部のウールとＦＲビスコース、対向面に等重量部の長いステープルメタ−アラミド、ウールおよびＦＲビスコース繊維を有している。かかる布帛は、溶融金属に極めて耐性のあるスレット面を与えるが、洗濯による縮みを改善するためにメタ−アラミド繊維も組み込み、メタ−アラミドをスレットから保護する。これらの布帛はまた、５重量パーセントまでの帯電防止繊維も含むのが好ましい。
【実施例】
【００２０】
実施例１
本実施例は、溶融金属に接合せず、適切な物理特性を有する溶融アルミニウムおよび氷晶石に用いるのに特に適した布帛を例証するものである。様々な長さのステープルウール繊維の供給から、通常、５ｃｍのステープル長さを有するステープルを得、原料を濃紺色に染めた。レンツィング（Ｌｅｎｚｉｎｇ）ＦＲとして知られた捲縮難燃性ビスコース（ＦＲＶ）繊維、難燃性リンおよび硫黄含有顔料を組み込み、塩素を含まず、ステープル切断長さが約５ｃｍの再生セルロース繊維も原料として別個に濃紺色に染めた。切断長さが５ｃｍの４０重量パーセントの濃紺色に染めたウールのステープル繊維、４０重量パーセントの濃紺色に染めたＦＲＶステープル繊維、２０重量パーセントの捲縮した染めていない（天然色）ポリ（メタフェニレンイソフタルアミド）（ＭＰＤ−Ｉ）ステープル繊維を、ステープルピッカーを用いてブレンドして、ステープル繊維の密なブレンドとした。ステープル繊維のブレンドを、従来の綿ステープル処理装置を用いてステープルヤーンへとリングスパンした。ステープルヤーンを諸撚りし、蒸気で処理してヤーンを安定化させた。得られた諸撚りされたヤーンの綿番手は２４／２または近似線密度は４５０デニール（５００ｄｔｅｘ）であった。ヤーンを１平方メートル当たり２８２グラム（１平方ヤード当たり８．３オンス）の２×１綾布帛へと織った。仕上がっていない布帛の縦と横の引張り強度はそれぞれ８４２と６４９ニュートンであり、縦と横の引裂き強さはそれぞれ３２と３６ニュートンであり、耐摩耗性は３００００サイクルであった。この仕上げていない布帛の５サイクル後の洗濯による縮みは縦と横でそれぞれ９．３パーセントと６．１パーセントであった。この布帛は、ＡＳＴＭ９５５およびＥＮ５３１：１９９５、６．６条、試験方法ＥＮ３７３：１９９３を用いた溶融アルミニウムおよび氷晶石保護の試験に合格し、ＥＮ５３１：１９９５、６．６条、試験方法ＥＮ３７３：１９９３を用いた溶融鉄保護の試験に合格した。これにまた、ＥＮ４７０−１：１９９５、６．２条、溶融金属滴の衝撃、ＥＮ３４８：１９９２の試験方法を用いて、熱鉄金属小滴を用いて試験を行ったところ、合格した。
【００２１】
実施例２
本実施例は、実施例１と同様に、アルミニウムに特に好適な布帛の金属をはじく性能がステープル長さからは独立していることを例証するものである。用いたウール繊維が可変長のステープルウール繊維であり、ＭＰＤ−Ｉ繊維がステープル長さが８〜１２ｃｍの捲縮繊維とステープル長さが５〜９ｃｍの捲縮ＦＲＶ繊維であり、従来のそ毛スピニング処理装置を用いて繊維をスパンヤーンへと処理した以外は実施例１と同様にして２×１の綾布帛を構築した。この布帛を実施例１と同様に試験したところ、これも溶融金属試験に合格した。
【００２２】
実施例３
本実施例は、溶融鉄および溶接スラグに特に好適な本発明の布帛の性能を例証するものである。等量部の平均測定ステープル長さが７ｃｍの可変長ステープルウール繊維と、５〜９ｃｍの範囲のステープル長さと６．８ｃｍの平均測定ステープル長さのブレンドを含むＦＲＶステープル繊維と、８〜１２ｃｍの範囲の可変ステープル長さと、１０ｃｍの平均測定ステープル長さを有する捲縮ポリ（メタフェニレンイソフタルアミド）（ＭＰＤ−Ｉ）ステープルファイバーを、結合プロセスによりブレンドして、ステープル繊維の密着ブレンドを作成した。ウールは、従来の酸染色手順を用いてトップ染めしておいた。ステープル繊維のブレンドを、従来の長ステープルそ毛処理装置を用いてステープルヤーンへとリングスピニングによりスパンした。ステープルヤーンを２工程撚糸プロセスで諸撚りし、蒸気で処理してヤーンを安定化させた。得られた諸撚りされたヤーンの線密度は５００ｄｔｅｘであった。ヤーンを、２８．０エンド／ｃｍ、１８．０ピック／ｃｍ、幅１６５ｃｍの１平方メートル当たり２４７グラム（１平方ヤード当たり７．３オンス）の２×１綾布帛へと織った。布帛を洗浄し、布帛の張力を制御するためにテンタ枠において最大オーバーフィードにより１００℃で乾燥した。次の工程で、フルオロカーボン仕上げを適用し、この仕上げを１５０℃で固定した。布帛をサンホライズした。仕上がった布帛は、２９エンド／ｃｍおよび２０ピック／ｃｍであり、最終重量は幅１６０ｃｍで１平方メートル当たり２６０グラム（１平方ヤード当たり７．７オンス）まで増大した。表に、５０／５０ウール／ＦＲビスコースの先行技術の仕上がり布帛と比べたこの布帛の性能を示す。
【００２３】
操作手順番号ＥＦＬ−０２８およびＩＳＯ規格５０７７に従って洗浄および乾燥後のこの布帛の寸法変化も試験した。ＩＳＯ規格３７５９に従って布帛を測定した。ＩＳＯ規格６３３０（手順番号２Ａ）および操作手順番号ＥＦＬ−０２９に従って、前面出し入れ水平ドラム機（タイプＡ）において、１グラム／リットルの非リン酸塩ＩＥＣ基準洗剤Ａで６０＋／−３℃の温度で洗浄を行った。ＩＳＯ規格６３３０（手順Ｅ）および操作手順ＥＦＬ−０２９に従って、６０℃の温度で試料をタンブリング機にて乾燥した。（５回洗浄１回乾燥）の８回の連続サイクル、合計で４０回の洗浄サイクルと８回の乾燥サイクル後、布帛の収縮は縦に１．７パーセント、横に２．７パーセントであった。
【００２４】
規格ＥＮ５３１：１９９５、６．６条溶融鉄スプラッシュに従って、試験方法３７３：１９９３を用いて、この布帛を耐溶融鉄性を試験した。２２５＋／−５ｍｍの高さからの鋳込温度は１４００＋／−２０℃、試料は水平から７５＋／−１度であった。
【００２５】
規格ＥＮ４７０−１：１９９５、６．２条、溶融金属滴の衝撃に従って、試験方法３４８：１９９２を用いて、この布帛の耐溶接スラグ性も試験した。この試験について、布帛は、ＩＳＯ６３３０：１９８４、手順２Ａ（６０℃）に従った５サイクルの洗浄の後、ＩＳＯ６３３０：１９８４手順Ｅに従ったタンブル乾燥（最大７０℃の出口温度）１サイクルで予備処理する。試験は、布帛裏のセンサの温度を４０℃上げるのに必要な液滴の数を測定するものであった。布帛は１５滴を超える要件に合格し、溶融鉄および溶接スラッジに対する試験において良好に作用した。これによって、この布帛はこの軽量なカテゴリにおいてもこれらの金属に対して有用な保護を与えることが確認された。
【００２６】
実施例４
布帛をまず難燃性化学製品であるジルプロ（Ｚｉｒｐｒｏ）（登録商標）で処理して、濃紺色に染めた以外は実施例３と同様にして布帛を構築した。ジルプロ（Ｚｉｒｐｒｏ）（登録商標）プロセスは、負に帯電したジルコニウムおよびチタン錯体をウール繊維に吸尽することに基づくものである。この目的に用いられる特性の薬剤は、ヘキサフルオロジルコン酸カリウムＫ２ＺｒＦ６およびヘキサフルオロチタン酸カリウムＫ２ＴｉＦ６である。次の工程で、フルオロカーボン仕上げを適用し、この仕上げを１５０℃で定着させた。最後に布帛はサンホライズしなかった。仕上がった布帛の重量は１平方メートル当たり２４５グラム（１平方ヤード当たり７．２オンス）であった。溶融金属試験におけるこの布帛の性能は、実質的に実施例３と同じであった。
【００２７】
【表１】
2005532484.tif 000002
【国際調査報告】
2005532484.tif 000003
2005532484.tif 000004
2005532484.tif 000005